(57)【要約】      （修正有）【課題】純度が高く、着色の少ない９，９−ビス［６−（２−ヒドロキシエトキシ）−２−ナフチル］フルオレン（ＢＮＥＦ）の新規な結晶多形体及びその製造方法の提供。【解決手段】水溶性エーテル、水溶性アルコール、水溶性ケトンから選択される少なくとも１種を含む溶媒からＢＮＥＦを晶析させ、粉末Ｘ線回折パターンにおいて、回折角度２θ＝１２．５±０．２°、２０．４±０．２°、２２．２±０．２°、２３．１±０．２°、２５．９±０．２°に回折ピークを有し、回折角度２θ＝２０．４±０．２°でのピーク強度が最も大きな結晶多形体Ａを得る。結晶多形体Ａを溶融して冷却すると、非晶質の多形体Ｂが得られる。【選択図】なし【特許請求の範囲】
【請求項１】
９，９−ビス［６−（２−ヒドロキシエトキシ）−２−ナフチル］フルオレンの結晶多形体であって、粉末Ｘ線回折パターンにおいて、回折角度２θ＝１２．５±０．２°、２０．４±０．２°、２２．２±０．２°、２３．１±０．２°、２５．９±０．２°に回折ピークを有する結晶多形体Ａ。
【請求項２】
さらに、回折角度２θ＝１４．３±０．２°、１５．５±０．２°、１７．７±０．２°、１８．６±０．２°に回折ピークを有する請求項１記載の結晶多形体Ａ。
【請求項３】
さらに、回折角度２θ＝１９．５±０．２°、２２．６±０．２°に回折ピークを有する請求項１又は２記載の結晶多形体Ａ。
【請求項４】
回折角度２θ＝２０．４±０．２°でのピーク強度が最も大きい請求項１〜３のいずれか１項に記載の結晶多形体Ａ。
【請求項５】
純度が９７％以上であり、融点が２１８±３℃である請求項１〜４のいずれか１項に記載の結晶多形体Ａ。
【請求項６】
溶媒の含有量が０．２質量％以下である請求項１〜５のいずれか１項に記載の結晶多形体Ａ。
【請求項７】
窒素ガス雰囲気下、２８０℃で２時間保持したとき、溶融状態での色相（ＡＰＨＡ）が５０〜１５０である請求項１〜６のいずれか１項に記載の結晶多形体Ａ。
【請求項８】
水溶性エーテル、水溶性アルコール、水溶性ケトンから選択される少なくとも１種を含む溶媒から９，９−ビス［６−（２−ヒドロキシエトキシ）−２−ナフチル］フルオレンを晶析させ、請求項１〜７のいずれか１項に記載の結晶多形体Ａを製造する方法。
【請求項９】
水溶性エーテル及び水溶性アルコールの混合溶媒から９，９−ビス［６−（２−ヒドロキシエトキシ）−２−ナフチル］フルオレンを晶析させ、請求項８記載の結晶多形体Ａを製造する方法。
【請求項１０】
９，９−ビス［６−（２−ヒドロキシエトキシ）−２−ナフチル］フルオレンの結晶多形体であって、非晶質の多形体Ｂ。
【請求項１１】
窒素ガス雰囲気下、２８０℃で２時間保持したとき、溶融状態での色相（ＡＰＨＡ）が５０〜２００である請求項１０記載の多形体Ｂ。
【請求項１２】
嵩密度が０．９〜１．２５ｇ／ｍｌである請求項１０又は１１記載の多形体Ｂ。
【請求項１３】
９，９−ビス［６−（２−ヒドロキシエトキシ）−２−ナフチル］フルオレンを溶融して冷却し、請求項１０〜１２のいずれか１項に記載の非晶質の多形体Ｂを製造する方法。
【発明の詳細な説明】
【技術分野】
【０００１】
本発明は、着色がなく、高純度で熱安定性などに優れた９，９−ビス［６−（２−ヒドロキシエトキシ）−２−ナフチル］フルオレンの新規な多形体（結晶多形及び非晶質多形）及びその製造方法に関する。
【背景技術】
【０００２】
９，９−ビス（ヒドロキシアリール）フルオレン類などのフルオレン骨格を有する化合物は、高屈折率、高耐熱性などの優れた特性を有していることが知られている。例えば、特開２０１１−６８６２４号公報（特許文献１）には、３−メルカプトプロピオン酸及び硫酸の存在下、９−フルオレノンと、エチレングリコールモノ（２−ナフチル）エーテルとを反応させ、反応混合物を水酸化ナトリウム水溶液で中和した後、キシレンを添加して蒸留水で洗浄し、冷却することにより結晶を析出させ、濾過して乾燥し、９，９−ビス［６−（２−ヒドロキシエトキシ）−２−ナフチル］フルオレン（以下、ＢＮＥＦという場合がある）の結晶を得たこと、ＨＰＬＣによる純度が９８．３％であり、アセトンに１０重量％の濃度で結晶を溶解した溶液の色相（ＡＰＨＡ）が３０であったことが記載されている。また、キシレンに代えてトルエンを用いた例では、純度が９９．１％、溶液の色相（ＡＰＨＡ）が４１であったことが記載されている。このようなフルオレン化合物の結晶は、ガラス転移温度及び屈折率が高く、光学材料などの樹脂を得る上で有用である。
【先行技術文献】
【特許文献】
【０００３】
【特許文献１】特開２０１１−６８６２４号公報
【発明の概要】
【発明が解決しようとする課題】
【０００４】
しかし、前述の方法で得られるＢＮＥＦの結晶は、その純度、着色の程度、残留溶媒の含有量において改善の余地がある。例えば、前述の方法で得られるＢＮＥＦの結晶は、溶融などの加熱条件下で着色が進行する傾向があり、前記ＢＮＥＦの結晶を用いてポリエステル樹脂などを調製すると、調製時の加熱又は溶融により、樹脂の着色の度合いが大きくなりがちである。また、結晶中に残存する溶媒は、安全性の観点から、結晶の用途に制約を生じさせる要因になる。
【０００５】
また、前記ＢＮＥＦの結晶は、嵩密度も小さく、輸送、保管に大きなスペースを必要とするとともに、計量性及び取り扱い性が低下する。さらには、ナフタレン環が導入されているためか、ベンゼン環が導入された９，９−ビス［４−（２−ヒドロキシエトキシ）フェニル］フルオレンに比べて、前記ＢＮＥＦの結晶は有機溶媒に対する溶解性が低い。
【０００６】
従って、本発明の目的は、純度が高く、着色の少ないＢＮＥＦの新規な多形体（結晶多形体、非晶質多形体）及びその製造方法を提供することにある。
【０００７】
本発明の他の目的は、溶媒の残存量が少ないＢＮＥＦの新規な多形体及びその製造方法を提供することにある。
【０００８】
本発明のさらに他の目的は、加熱下での着色が少ないＢＮＥＦの新規な多形体及びその製造方法を提供することにある。
【０００９】
本発明の別の目的は、嵩密度が高く、しかも有機溶媒に対する溶解性を改善できるＢＮＥＦの新規な多形体及びその製造方法を提供することにある。
【課題を解決するための手段】
【００１０】
本発明者らは、前記特許文献１の方法で得られた結晶（以下、単に「結晶Ｃ」という）の純度を高めるため、キシレン及びトルエンを用いて再結晶化することを試みた。しかし、前記フルオレン化合物がキシレンなどの溶媒との包接化合物を形成するためか、減圧乾燥しても１〜５質量％程度の溶媒が残存し、着色の程度を十分に低減し、純度を向上させることが困難であった。本発明者らは、さらに、前記課題を達成するため鋭意検討した結果、ＢＮＥＦには結晶多形体が存在し、特定の晶析溶媒から前記フルオレン化合物を晶析すると、高純度で着色がなく、しかも残存溶媒が少なく、熱安定性が高く、加熱下、例えば、融点以上の温度であっても着色を有効に防止できる結晶形態の多形体Ａが得られること、この多形体Ａを溶融して冷却すると、非晶質形態の多形体Ｂが生成することを見いだし、本発明を完成した。
【００１１】
すなわち、本発明は、９，９−ビス［６−（２−ヒドロキシエトキシ）−２−ナフチル］フルオレン（以下、ＢＮＥＦという場合がある）の結晶形態の多形体（以下、単に多形体Ａという場合がある）と、非晶質の多形体（以下、単に多形体Ｂという場合がある）とを包含する。結晶多形体Ａは、粉末Ｘ線回折パターンにおいて、回折角度２θ＝１２．５±０．２°、２０．４±０．２°、２２．２±０．２°、２３．１±０．２°、２５．９±０．２°に回折ピークを有している。結晶多形体Ａは、さらに、回折角度２θ＝１４．３±０．２°、１５．５±０．２°、１７．７±０．２°、１８．６±０．２°に回折ピークを有していてもよい。さらには、結晶多形体Ａは、回折角度２θ＝１９．５±０．２°、２２．６±０．２°に回折ピークを有していてもよい。また、結晶多形体Ａにおいて、回折角度２θ＝２０．４±０．２°でのピーク強度が最も大きくてもよい。
【００１２】
結晶多形体Ａの純度は９７％以上、特に９９％以上であり、融点は２１８±３℃である。さらに、結晶多形体Ａは溶媒との包接化合物を形成しないためか、溶媒の含有量（残存溶媒量）が極めて少なく、溶媒含有量は０．２質量％以下である。結晶多形体Ａは、加熱下での着色も少なく、窒素ガス雰囲気下、２８０℃で２時間保持したとき、溶融状態での色相（ＡＰＨＡ）が５０〜１５０である。
【００１３】
このような結晶多形体Ａは、水溶性エーテル、水溶性アルコール、水溶性ケトンから選択される少なくとも１種を含む溶媒、なかでも、エーテル及び水溶性アルコールの混合溶媒からＢＮＥＦを晶析させることにより製造できる。
【００１４】
前記非晶質の多形体Ｂは、粉末Ｘ線回折パターンにおいて、非晶質に特有のハローピークを示し、融点を示さない。このような非晶質の多形体Ｂは、ＢＮＥＦを溶融して冷却することにより調製できる。非晶質の多形体Ｂも、加熱下での着色が少なく、窒素ガス雰囲気下、２８０℃で２時間保持したとき、溶融状態での色相（ＡＰＨＡ）が５０〜２００である。非晶質の多形体Ｂは、嵩密度が高く、０．９〜１．２５ｇ／ｍｌである。
【００１５】
なお、非晶質の多形体Ｂも、結晶多形体Ａと同様に純度が高く残存溶媒の含有量が極めて少なくてもよい。このような非晶質の多形体Ｂは、溶解性が高く、溶媒を用いる反応系での仕込み及び反応を円滑に行うことができる。
【発明の効果】
【００１６】
本発明のＢＮＥＦの結晶多形体Ａは、純度が高く、着色が少ない。また、熱安定性、例えば、高温での保存安定性が高く、加熱下で保存しても、着色を著しく抑制できる。例えば、溶融温度又は融点以上の温度であっても、着色を有効に抑制できる。結晶多形体Ａ及び非晶質多形体Ｂは、いずれも、溶媒の残存量が少ないため、安全性が高く、広い用途に適用できる。さらに、非晶質多形体Ｂは、嵩密度が高く、取り扱い性を向上できるとともに、有機溶媒に対する溶解性を改善できる。さらには、非晶質多形体Ｂは、純度が高く、着色が少なく、加熱下で保存しても、着色を著しく抑制できる非晶質形態の多形体も含んでいる。従って、結晶多形体Ａ及び非晶質多形体Ｂは、安全性も高く、工業製品、有機化合物、樹脂の原料、樹脂の硬化剤などとして広い範囲に使用できる。
【図面の簡単な説明】
【００１７】
【図１】図１は比較例１で得られた結晶Ｃの粉末Ｘ線回折パターンを示すチャートである。
【図２】図２は実施例１で得られた結晶多形体Ａ１の粉末Ｘ線回折パターンを示すチャートである。
【図３】図３は実施例２で得られた非晶質多形体Ｂ１の粉末Ｘ線回折パターンを示すチャートである。
【図４】図４は実施例４で得られた結晶多形体Ａ２の粉末Ｘ線回折パターンを示すチャートである。
【図５】図５は実施例５で得られた結晶多形体Ａ３の粉末Ｘ線回折パターンを示すチャートである。
【図６】図６は実施例６で得られた結晶多形体Ａ４の粉末Ｘ線回折パターンを示すチャートである。
【図７】図７は実施例７で得られた結晶多形体Ａ５の粉末Ｘ線回折パターンを示すチャートである。
【発明を実施するための形態】
【００１８】
［多形体］
本発明の結晶形態の多形体Ａは、９，９−ビス［６−（２−ヒドロキシエトキシ）−２−ナフチル］フルオレン（ＢＮＥＦ）の結晶多形体であって、粉末Ｘ線回折パターン（ＸＲＤ）において、回折角度２θ＝１２．５±０．２°、２０．４±０．２°、２２．２±０．２°、２３．１±０．２°、２５．９±０．２°に特徴的な回折ピークを有している。また、好ましくは回折角度２θ＝１４．３±０．２°、１５．５±０．２°、１７．７±０．２°、１８．６±０．２°に回折ピークを有している。さらに好ましくは、回折角度２θ＝１９．５±０．２°、２２．６±０．２°にも回折ピークを有している。
【００１９】
なお、多形体Ａは、さらに、回折角度２θ＝７．７±０．２°、８．８±０．２°、１１．１±０．２°、１１．４±０．２°、１２．９±０．２°、１３．８±０．２°、１６．９±０．２°、１７．４±０．２°、２１．２±０．２°、２４．７±０．２°、２５．４±０．２°、２６．７±０．２°から選択された少なくとも１つの回折角度２θにも回折ピークを有していてもよい。これらの１２個の回折角度２θのうち、好ましくは回折角度２θ＝７．７±０．２°、１１．１±０．２°、１１．４±０．２°、２４．７±０．２°、２５．４±０．２°、２６．７±０．２°から選択された少なくとも１つに回折ピークを有しており、さらに好ましくは回折角度２θ＝２４．７±０．２°、２５．４±０．２°、２６．７±０．２°から選択された少なくとも１つに回折ピークを有している。また、これらの１２個の回折角度２θのうち、好ましくは、以下段階的に、少なくとも３つ、少なくとも６つ、少なくとも９つの回折角度２θにも回折ピークを有し、さらに好ましくは１２個全ての回折角度２θに少なくとも回折ピークを有している。
【００２０】
多形体Ａは上記の回折ピークパターンを有していればよく、通常、多形体Ａにおいて、回折角度２θ＝２０．４±０．２°でのピーク強度Ｉ１５（積分強度Ｉ１５ｓ及びピーク高さＩ１５ｈ）が最も大きい。次いで、回折角度２θ＝１２．５±０．２°での積分強度Ｉ５ｓ、２２．２±０．２°での積分強度Ｉ１７ｓ、２２．６±０．２°での積分強度Ｉ１８ｓ、２３．１±０．２°での積分強度Ｉ１９ｓ、２５．９±０．２°での積分強度Ｉ２２ｓから選択された少なくとも１つの回折角度２θでの積分強度が大きい。これらの積分強度のうち、Ｉ１５ｓに次いで２番目に大きな積分強度は、Ｉ５ｓ、Ｉ１７ｓ及びＩ１８ｓから選択されるいずれかの積分強度であることが多く、好ましくはＩ１７ｓ又はＩ１８ｓ、さらに好ましくはＩ１８ｓである。より純度が高く、着色が少ない点から、積分強度の順序は、Ｉ１５ｓ≫Ｉ１８ｓ≧Ｉ１９ｓ，Ｉ１７ｓ，Ｉ２２ｓ，Ｉ５ｓの順序であるのが好ましく、さらに好ましくはＩ１５ｓ≫Ｉ１８ｓ≧Ｉ１９ｓ，Ｉ１７ｓ，Ｉ２２ｓ≧Ｉ５ｓの順序であり、特に好ましくはＩ１５ｓ≫Ｉ１８ｓ≧Ｉ１９ｓ≧Ｉ１７ｓ≧Ｉ２２ｓ≧Ｉ５ｓの順序である。なお、前記順序の記載において、例えば「Ｉ１８ｓ≧Ｉ１９ｓ，Ｉ１７ｓ，Ｉ２２ｓ≧Ｉ５ｓ」は、Ｉ１９ｓ，Ｉ１７ｓおよびＩ２２ｓがいずれもＩ１８ｓ以下であり、かつＩ５ｓ以上であることを意味し、「，」で区切られたＩ１９ｓ，Ｉ１７ｓ，Ｉ２２ｓの間の順序は特に制限されない。
【００２１】
多形体Ａは、通常、回折角度２θ＝２０．４±０．２°の回折ピーク及び下記表１に記載の回折ピークを少なくとも有していることが多い。さらに、多形体Ａにおいて、回折角度２θ＝２０．４±０．２°での積分強度Ｉ１５ｓ及びピーク強度（ピーク高さ）Ｉ１５ｈを「１００」としたとき、各積分強度及びピーク強度（ピーク高さ）は、下記表１に示すことができ、好ましくは図２に示す粉末Ｘ線回折パターンを有している。
【００２２】
【表１】
2019172667.tif 000002
【００２３】
なお、多形体Ａは、回折角度２θ＝２０．４±０．２°の回折ピーク及び上記表１記載の回折ピークを少なくとも有していることが多いが、さらに、回折角度２θ＝６．５±０．２°、８．３±０．２°、９．９±０．２°、１６．３±０．２°、１６．４±０．２°、１６．７±０．２°、１８．７±０．２°、１９．８±０．２°、２０．３±０．２°、２２．３±０．２°、２３．０±０．２°、２３．９±０．２°、２４．１±０．２°、２６．４±０．２°、２６．９±０．２°から選択された１又は複数の回折角度２θにも回折ピークを有していてもよい。これらの回折ピークのうち、少なくとも回折角度２θ＝１６．３±０．２°、１８．７±０．２°、２０．３±０．２°、２２．３±０．２°、２３．９±０．２°及び２６．９±０．２°から選択された少なくとも１つに回折ピークを有するのが好ましい。
【００２４】
上記粉末Ｘ線回折パターンは、慣用の粉末Ｘ線回折装置を用いて測定できる。なお、ピークを示す回折角度２θは、測定条件などに応じて、±０．２°又は±０．１°程度変化する場合がある。
【００２５】
本発明の結晶多形体Ａは純度も高く、例えば、９７％以上、好ましくは９８％以上、さらに好ましくは９９％以上である。また、結晶多形体Ａの純度は、９８〜１００％の範囲から選択でき、好ましい範囲としては、以下、段階的に、９８．５〜９９．９５％、９９〜９９．９％、９９．３〜９９．９％、９９．５〜９９．９％である。結晶多形体Ａの純度は、通常、９９〜１００％である。なお、純度はＨＰＬＣ分析により算出できる。
【００２６】
前記結晶多形体Ａの融点は、示差走査熱量計（ＤＳＣ）で測定したとき、例えば、２１８±４℃、好ましくは２１８±３℃、さらに好ましくは２１８±２℃である。融点の高い結晶多形体Ａは、保存安定性、特に高温下での保存安定性に優れている。融点は、示差走査熱分析（ＤＳＣ）での吸熱ピーク（又は融点）に基づいて測定できる。
【００２７】
このような結晶多形体Ａは溶媒の含有量（残存量）が少なく、残存溶媒量は、例えば、０．２質量％以下、好ましくは０．１５質量％以下、さらに好ましくは０．１質量％以下である。残存溶媒量は、ガスクロマトグラフィに基づいて測定できる。
【００２８】
結晶多形体Ａの嵩密度は、例えば、０．３〜１ｇ／ｍｌ程度であってもよく、好ましい範囲としては、以下段階的に、０．４〜０．９ｇ／ｍｌ、０．５〜０．８ｇ／ｍｌ、０．５３〜０．７ｇ／ｍｌ、さらに好ましくは０．５５〜０．６５ｇ／ｍｌである。嵩密度は、日本薬局方かさ密度測定方法により測定できる。
【００２９】
本発明の結晶多形体Ａは、高温下で保存しても着色を有効に抑制でき、実施例に記載のように、窒素ガス雰囲気下、２８０℃で２時間保持しても、溶融状態での試料の色相（ＡＰＨＡ）は、例えば、３０〜２００程度であってもよく、好ましい範囲としては、以下段階的に、４０〜１８０、５０〜１５０、７５〜１２５、８０〜１２０である。
【００３０】
なお、前記特許文献１の方法で得られた結晶（結晶Ｃ）は、図１に示すように、粉末Ｘ線回折パターンにおいて、回折角度２θ＝１３．８±０．２°、１６．４±０．２°、１９．５±０．２°、２０．５±０．２°、２２．５±０．２°、２６．２±０．２°に特徴的なピークを示す。回折角度２θ＝１２．１±０．２°、１３．０±０．２°、１４．６±０．２°、１９．８±０．２°、２０．０±０．２°、２１．８±０．２°、２４．２±０．２°にもピークを示してもよい。また、２θ＝１３．８±０．２°、２０．５±０．２°でのピークが大きいことが多く、なかでも１３．８±０．２°のピーク高さが最も大きい場合が多い。このような粉末Ｘ線回折パターンは、前記結晶多形体Ａの回折パターンと大きく異なる。
【００３１】
前記結晶多形体Ａは、エーテル、アルコール、ケトンから選択される少なくとも１種を含む溶媒（晶析溶媒）から９，９−ビス［６−（２−ヒドロキシエトキシ）−２−ナフチル］フルオレン（ＢＮＥＦ）を晶析させることにより調製できる。晶析溶媒は、極性が高い溶媒で構成されるのが好ましく、通常、晶析溶媒を構成する全ての溶媒が水溶性溶媒（又は水性溶媒）であるのがさらに好ましい。そのため、例えば、水溶性エーテル、水溶性アルコール水溶性ケトンなどの水溶性溶媒（又は水性溶媒）の水に対する溶解度［あるいは晶析溶媒の水に対する溶解度］は、温度２５℃において、例えば１ｇ／Ｌ以上（例えば１０ｇ／Ｌ以上）、好ましくは１００ｇ／Ｌ以上（例えば２００ｇ／Ｌ以上）、さらに好ましくは３００ｇ／Ｌ以上（例えば５００ｇ／Ｌ以上）であり、特に、水に対して任意の割合で（又は自由に）混和可能であるのが好ましい。水に対する溶解度が低すぎると、純度が低下したり、着色し易くなるおそれがある。
【００３２】
前記エーテルとしては、ジオキサン、テトラヒドロフランなどの環状エーテルが例示できる。ジオキサンとしては、１，３−ジオキサン、１，４−ジオキサンなどが挙げられる。エーテルとしては水溶性エーテルを用いる場合が多い。これらのエーテルのうち、１，４−ジオキサンなどのジオキサンが好ましい。
【００３３】
前記アルコールとしては、通常、水溶性アルコールが用いられる。水溶性アルコールとしては、メタノール、エタノール、プロパノール、イソプロパノールなどが例示できる。好ましい水溶性アルコールは、メタノール及びエタノールであり、通常、メタノールを使用する場合が多い。
【００３４】
前記ケトンとしては、アセトン、メチルエチルケトン（ＭＥＫ）、メチルプロピルケトン、メチルイソプロピルケトン、メチルブチルケトン、メチルイソブチルケトン、ジエチルケトンなどＣ３−８ケトンなどが例示できる。ケトンとしては、通常、水溶性ケトンが用いられる。これらのケトンのうち、Ｃ３−６ケトンが好ましく、純度が高く、着色が少ない点からＣ３−５ケトンがより好ましく、アセトン又はＭＥＫがさらに好ましく、アセトンが特に好ましい。
【００３５】
これらの溶媒は、単独でまたは２種以上組み合わせた混合溶媒として使用することもできる。これらの溶媒のうち、水溶性エーテルなどのエーテルの単独溶媒、水溶性ケトンなどのケトンの単独溶媒、エーテルとアルコールとの混合溶媒が好ましく、なかでも、エーテルと水溶性アルコールとの混合溶媒が好ましい。
【００３６】
１，４−ジオキサンなどのエーテルとメタノールなどの水溶性アルコールとの質量割合は、例えば、前者／後者＝９０／１０〜１０／９０、好ましくは８０／２０〜２０／８０、さらに好ましくは７０／３０〜３０／７０、特に６０／４０〜４０／６０である。なお、良溶媒のエーテルと貧溶媒のメタノールなどの水溶性アルコールとの割合を調整することにより、高い収率で高品質の結晶多形体Ａを得ることができる。
【００３７】
なお、晶析溶媒が混合溶媒である場合、高い極性又は高い水溶性（又は水との高い混和性）を損なわない限り、前記エーテル、アルコール及びケトンとは異なる他の溶媒を含んでいてもよい。前記他の溶媒としては、慣用の極性溶媒（又は水溶性溶媒）であってもよく、非極性溶媒であってもよい。これらの他の溶媒は単独でまたは２種以上組み合わせて使用することもできる。
【００３８】
前記非極性溶媒としては、例えば、炭化水素類などが挙げられる。炭化水素類としては、例えば、脂肪族炭化水素類、具体的には、ヘキサン、ヘプタン、オクタンなどのＣ４−１２脂肪族炭化水素類；脂環族炭化水素類、具体的には、シクロヘキサンなどのＣ５−１０脂肪族炭化水素類；芳香族炭化水素類、具体的には、ベンゼン、アルキルベンゼンなどのＣ６−１０芳香族炭化水素類などが挙げられる。これらの非極性溶媒は、単独でまたは２種以上組み合わせて使用することもできる。これらの非極性溶媒のうち、芳香族炭化水素類が好ましい。
【００３９】
前記アルキルベンゼンとしては、トルエン、キシレン、エチルベンゼン、トリメチルベンゼン、エチルトルエン、プロピルベンゼン、クメンなどのモノないしテトラＣ１−４アルキル−ベンゼンなどが挙げられる。これらの芳香族炭化水素類のうち、アルキルベンゼンが好ましく、より好ましくはモノないしトリＣ１−３アルキル−ベンゼン、さらに好ましくはモノまたはジＣ１−２アルキル−ベンゼンであり、なかでもトルエンまたはキシレンが好ましく、特にトルエンが好ましい。
【００４０】
芳香族炭化水素類などの前記他の溶媒を含む場合、その割合は晶析溶媒全体に対して、例えば０．１〜４９．９質量％程度であってもよく、好ましい範囲としては、以下段階的に、１〜４５質量％、５〜４０質量％、１０〜３５質量％、１５〜３３質量％、２０〜３０質量％である。なお、純度や着色を抑制し易い観点からは、非極性溶媒などの他の溶媒の割合は少ない方が好ましい。そのため、非極性溶媒などの他の溶媒の割合は晶析溶媒全体に対して、例えば５０質量％未満、通常、０〜４０質量％程度であってもよく、好ましい範囲としては、以下段階的に、３０質量％以下、２０質量％以下、１０質量％以下、５質量％以下であり、さらに好ましくは０質量％、すなわち、実質的に他の溶媒を含まないのが好ましい。
【００４１】
晶析溶媒の割合（又は使用量）は、特に限定されず、フルオレン化合物ＢＮＥＦ（固形分換算）１質量部に対して、０．１〜２０質量部、好ましくは０．５〜１５質量部、さらに好ましくは１〜１０質量部、特に３〜８質量部、なかでも４〜５質量部である。
【００４２】
前記結晶多形体Ａは、前記晶析溶媒に前記フルオレン化合物（ＢＮＥＦ）を過飽和状態に溶解し、冷却することにより析出させることができる。通常、前記ＢＮＥＦを前記晶析溶媒に、加熱して溶解し、冷却することにより結晶多形体Ａを析出又は晶析させることができる。なお、溶解後、必要に応じて溶媒を減圧留去して、晶析溶媒の量を前記割合の範囲に調整してもよい。また、ＢＮＥＦは、特許文献１に記載の方法で調製してもよく、９，９−ビス［６−ヒドロキシ−２−ナフチル］フルオレンに、エチレンオキサイドを付加させる方法、エチレンカーボネート及び／又は２−クロロエタノールを反応させる方法などの慣用の方法で調製してもよい。また、ＢＮＥＦは、例えば、従来の方法で調製された結晶Ｃなどの結晶形態であるか非晶質形態であるかを問わず、単離されたフルオレン化合物を前記晶析溶媒に溶解して晶析してもよく、前記ＢＮＥＦの合成反応において、反応終了後、反応混合物の溶媒を前記晶析溶媒に置換して結晶多形体Ａを晶析してもよい。例えば、反応混合物、分液する場合には、トルエン、キシレンなどを含む有機相から溶媒を除去し、残渣を前記晶析溶媒に溶解して結晶多形体Ａを晶析してもよい。
【００４３】
前記ＢＮＥＦを前記晶析溶媒に溶解する温度は、溶媒の沸点未満の温度、例えば、３０〜１００℃、好ましくは４０〜８０℃である。冷却温度は特に制限されず、到達冷却温度は、例えば、−１０℃〜３０℃、好ましくは１〜２０℃、さらに好ましくは５〜１５℃である。なお、急冷してもよいが、通常、放冷又は徐冷する場合が多い。
【００４４】
なお、晶析操作において、必要であれば、種晶を添加してもよく、晶析操作は、一回のみ行ってもよく、複数回繰り返して行ってもよい。特に、本発明では、１回の晶析操作で、高純度で着色のない結晶多形体Ａ、すなわち、前述のＡＰＨＡを有する結晶多形体Ａを生成できる。
【００４５】
生成した結晶は、通常、濾過、遠心分離などの分離手段により濾別し、乾燥することにより、高純度で着色及び残存溶媒の少ない結晶多形体Ａを得ることができる。
【００４６】
本発明の非晶質の多形体Ｂは、粉末Ｘ線回折パターンにおいて、図３に示されるように、非晶質に特有のハローピークを示し、融点を示さない。このような非晶質の多形体Ｂは、ブロック体又は任意の粒径に粉砕した粉粒体であってもよく、ブロック体は、嵩密度（密度）が高く、例えば、０．９〜１．２５ｇ／ｍｌ、好ましくは０．９５〜１．２２ｇ／ｍｌ、さらに好ましくは１〜１．２ｇ／ｍｌである。なお、密度は、メスシリンダーを用いてブロック体の排除体積を求め、ブロック体の質量と体積とから算出できる。このように、多形体Ｂは非晶質又はアモルファスの形態であり、かつ嵩密度が高いため、輸送、保管スペースを小さくできるとともに、計量性及び取り扱い性を向上しつつ、有機溶媒に対する溶解性を向上できる。そのため、溶液反応系に迅速に溶解でき、原料の仕込み及び反応を円滑に行うことができる。なお、粉粒体の嵩密度は、粒径依存性を有し、例えば、前記結晶多形体Ａの嵩密度と同様であってもよく、０．１〜０．６ｇ／ｍｌであってもよい。粉粒状の非晶質の多形体Ｂは、有機溶媒に対する溶解性がさらに向上する。
【００４７】
さらに、多形体Ｂは、多形体Ａと同様に、溶媒の含有量（残存量）が少なく、残存溶媒量は、例えば、０．２質量％以下、好ましくは０．１５質量％以下、さらに好ましくは０．１質量％以下である。
【００４８】
このような多形体Ｂは、下記のように、溶融工程を経て製造しても、多形体Ａと同様に、純度が高く、例えば、９７％以上、好ましくは９８％以上、さらに好ましくは９９％以上である。多形体Ｂの純度は、通常、９８〜９９．９９％、好ましくは９８．５〜９９．９５％、さらに好ましくは９９〜９９．９％である。多形体Ｂの純度は、通常、９９〜１００％である。
【００４９】
本発明の多形体Ｂは、多形体Ａと同様に、高温下で保存しても着色を有効に抑制でき、前記のように、窒素ガス雰囲気下、２８０℃で２時間保持しても、溶融状態での色相（ＡＰＨＡ）は、例えば、５０〜２００の範囲であり、好ましい範囲としては、以下、段階的に、７０〜１８０、８０〜１７０、１００〜１５０、１１０〜１４０である。
【００５０】
なお、非晶質の多形体Ｂは、結晶形態又は非晶質形態のＢＮＥＦを溶融して冷却することにより調製できる。結晶形態のＢＮＥＦを用いる場合、非晶質の多形体Ｂは、前記結晶多形体Ａを溶融して冷却することにより調製した多形体Ｂ１であってもよく、前記結晶Ｃを溶融して冷却することにより調製した多形体Ｂ２であってもよい。前記多形体Ｂ１は、前記のように、高純度で着色（高温下での着色を含む）が少なく、溶媒の含有量（残存量）も少ない。これに対して、多形体Ｂ２は、多形体Ｂ１よりも純度が低く、高温下で保存したとき、多形体Ｂ１よりも着色が大きい傾向がある。
【００５１】
非晶質の多形体Ｂは、ＢＮＥＦの結晶を融点以上の温度、例えば、結晶多形体Ａでは、２２０〜３００℃、特に２３０〜２８０℃に加熱して溶融し、冷却（又は急冷、放冷、徐冷）することにより調製できる。生成した塊状体は、必要により、粉砕・分級などにより所定のサイズの粉粒体としてもよい。
【実施例】
【００５２】
以下に、実施例に基づいて本発明をより詳細に説明するが、本発明はこれらの実施例によって限定されるものではない。なお、実施例及び参考例における各評価方法は以下の通りである。
【００５３】
（Ｘ線回折（ＸＲＤ））
粉末Ｘ線回折装置（「全自動多目的水平型Ｘ線回折装置Smart Lab」、リガク（株）製）を用いて、出力３ｋＷ、線源（Ｃｕ管球）、測定角５〜７０°の条件で測定した。
【００５４】
（融点）
示差走査熱量計（「EXSTAR DSC6200」、エスアイアイ・ナノテクノロジー（株）製）を用い、窒素雰囲気下、測定温度３０〜３００℃、昇温速度１０℃／分の条件で測定した。
【００５５】
（純度）
高性能液体クロマトグラフィＨＰＬＣ装置（（株）島津製作所製「LC-2010A HT」）カラム（東ソー（株）製「TSKgel ODS-80TM」）を用い、下記の条件で測定した。
【００５６】
検出方法：ＵＶ、検出波長２５４ｎｍ
カラム温度：室温
溶離液（容量比）：アセトニトリル／０．１質量％リン酸水溶液＝５５／４５→９５／５（グラディエント）
流量：１．０ｍｌ／分。
【００５７】
（色相ＡＰＨＡ）
試料２０ｇを試験管に入れ、窒素雰囲気下２８０℃に加熱して２時間保持したサンプル（溶融状態の試料）について、ＪＩＳ  Ｋ００７１に準拠して、色差濁度計（「ＣＯＨ−３００Ａ」、日本電色（株）製）を用いて色相を測定した。
【００５８】
（嵩密度及び密度）
嵩密度は、日本薬局方かさ密度測定方法により測定した。ブロック体の密度は、メスシリンダーを用いてブロック体の排除体積を求め、ブロック体の重量と体積とから算出した。
【００５９】
（残存溶媒量）
試料を１２０℃で一晩減圧乾燥後、テトラヒドロフランに溶解し、ガスクロマトグラフィＧＣ装置（（株）島津製作所製「ＧＣ−２０１４」、カラム：ＣＢＰ−１、検出器：ＦＩＤ）を用い、測定温度範囲５０〜２９０℃の条件で残存溶媒量を測定した。
【００６０】
比較例１:特許文献１の結晶Ｃ
特許文献１の実施例１３に準じて、結晶Ｃを得た。すなわち、１０００ｍＬのセパラブルフラスコに、９−フルオレノン４５ｇ（０．２５モル、大阪ガスケミカル（株）製）、エチレングリコールモノ（２−ナフチル）エーテル２３５ｇ（１モル、明成化学（株）製）、３−メルカプトプロピオン酸１ｇを投入した後に、６０℃まで加温して完全に溶解させた。その後、徐々に硫酸を５４ｇ投入して、６０℃で維持して６時間攪拌させたところ、ＨＰＬＣにて９−フルオレノンの転化率が９９．５％以上であることを確認できた。得られた反応液に４８質量％苛性ソーダ水溶液を投入して中和した後に、キシレン４００ｇを添加して混合し、有機相を蒸留水にて数回洗浄後、冷却することで結晶を析出させた。さらにろ過して１２０℃にて乾燥させたところ、１１４ｇ（収率８５％）の結晶Ｃ（白色）が得られた。得られたサンプルの１Ｈ−ＮＭＲを測定した結果、目的とする９，９−ビス［６−ヒドロキシ（２−ヒドロキシエチル）−２−ナフチル］フルオレンであることを確認した。
【００６１】
得られた結晶Ｃの粉末Ｘ線回折パターンを図１に示す。
【００６２】
Ｘ線回折ピーク（括弧内は相対積分強度；相対ピーク高さを示す）：回折角度２θ＝６．４６°（３．５；４．５）、８．３３°（１６．２；１２．２）、１０．１４°（１６．６；１１．６）、１０．９８°（２７．２；２１．９）、１２．０６°（３０．７；４１．４）、１３．００°（２４．４；３１．４）、１３．７６°（７６．９；１００．０）、１４．５９°（２９．１；３７．１）、１６．０４°（３３．０；１２．５）、１６．４３°（４１．１；４１．３）、１６．７３°（１３．７；８．２）、１７．９２°（１９．５；２１．０）、１８．２６°（１６．９；１４．０）、１９．５３°（４１．３；６１．６）、１９．７８°（５８．７；５８．１）、２０．０４°（２７．１；３６．８）、２０．４６°（１００．０；７５．２）、２１．３９°（３３．３；４０．０）、２１．８２°（６７．９；５１．３）、２２．５９°（６３．８；３２．５）、２４．１５°（６３．３；５１．７）、２４．８２°（３８．４；３６．６）、２６．２７°（７１．９；５３．１）。
【００６３】
得られた結晶Ｃの融点は２０３℃、純度は９５．５％、嵩密度は０．４ｇ／ｍｌであり、加熱溶融状態の試料（黄色）の色相（ＡＰＨＡ）は５００以上であり、残存する溶媒キシレンの量は２．７質量％であった。
【００６４】
実施例１：結晶多形体Ａ１
比較例１において、キシレンを添加混合した後の有機相（キシレン相）を蒸留水にて洗浄後、溶媒を減圧留去した。残渣を１，４−ジオキサン−メタノール混合溶媒（１，４−ジオキサン／メタノール（質量比）＝５０／５０、以下DOX-MeOHと称する場合がある）６００ｇに７０℃に加熱して再溶解し、１０℃に冷却することで結晶を析出させた。さらに、ろ過して１２０℃にて乾燥させたところ、９４ｇ（収率７０％）の結晶Ａ１が得られた。
【００６５】
得られた結晶Ａ１の粉末Ｘ線回折パターンを図２に示す。
【００６６】
Ｘ線回折ピーク（括弧内は、相対積分強度；相対ピーク高さを示す）：回折角度２θ＝７．６６°（２３．９；２７．８）、８．８３°（１４．０；１４．４）、１１．１２°（２０．１；１７．２）、１１．４０°（２３．２；２５．５）、１２．４８°（４１．６；４３．４）、１２．９４°（６．９；７．６）、１３．７９°（１３．６；１５．５）、１４．２９°（３６．８；３８．９）、１５．５４°（３３．２；３７．４）、１６．３０°（８．３；１０．０）、１６．８９°（１８．２；２０．４）、１７．３９°（６．１；１２．２）、１７．７０°（３５．７；４０．３）、１８．５５°（２９．４；２６．２）、１８．７０°（１４．８；２４．２）、１９．５３°（３４．７；３６．３）、２０．２８°（２２．０；２４．３）、２０．３７°（１００．０；１００．０）、２１．１８°（１３．４；１９．４）、２２．１７°（４８．０；３９．７）、２２．３０°（１１．４；１９．３）、２２．６２°（６３．０；７６．６）、２３．１３°（４９．９；４１．５）、２３．９３°（１３．１；１１．５）、２４．７３°（２６．１；２８．７）、２５．３８°（２８．２；３３．０）、２５．９０°（４５．０；３８．０）、２６．７４°（２５．７；３６．２）、２６．９４°（１７．３；２３．０）。
【００６７】
得られた結晶Ａ１の融点は２１９℃、純度は９９．８％、嵩密度は０．６ｇ／ｍｌであり、加熱溶融状態の試料（無色透明）の色相（ＡＰＨＡ）は１０２であり、残存する溶媒量は、０．１質量％以下であった。
【００６８】
実施例２：非晶質の多形体Ｂ１
実施例１で得られた結晶多形体Ａを三口フラスコに入れ、減圧下２５０℃に加熱し、溶融し、室温（２０〜２５℃）に急冷したところ、塊状体が得られた。
【００６９】
この塊状体を破砕し、粉末状試料の粉末Ｘ線回折パターンを図３に示す。
【００７０】
図３から明らかなように、非晶質に特有のハローピークが認められ、試料は融点を示さなかった。得られた固体の純度は９９．８％、嵩密度は１．２ｇ／ｍｌであり、加熱溶融状態の試料（無色透明）の色相（ＡＰＨＡ）は１３１であり、残存溶媒量は０．１％質量以下であった。
【００７１】
実施例３：非晶質の多形体Ｂ２
比較例１で得られた結晶Ｃを三口フラスコに入れ、減圧下２５０℃に加熱し、溶融し、室温（２０〜２５℃）に急冷したところ、塊状体が得られた。
【００７２】
実施例２と同様に、この塊状体を破砕し、粉末状試料の粉末Ｘ線回折パターンを測定したところ、図３と同様にハローピークを示さなかった。また、塊状体は融点も示さなかった。得られた固体の純度は９５．５％、嵩密度は１．１ｇ／ｍｌであり、加熱溶融状態の試料（黄色透明）の色相（ＡＰＨＡ）は５００以上であり、残存溶媒量は０．１％質量以下であった。
【００７３】
実施例４：結晶多形体Ａ２
実施例１において、６００ｇの１，４−ジオキサン−メタノール混合溶媒（１，４−ジオキサン／メタノール（質量比）＝５０／５０）に代えて、４２０ｇの１，４−ジオキサンを用いる以外は、実施例１と同様にしてＢＮＥＦの結晶Ａ２を８１ｇ（収率６０％）得た。
【００７４】
得られた結晶Ａ２の粉末Ｘ線回折パターンを図４に示す。
【００７５】
Ｘ線回折ピーク（括弧内は、相対積分強度；相対ピーク高さを示す）：回折角度２θ＝７．６３°（２６．５；３５．３）、８．８１°（２８．０；２８．７）、１１．０６°（１３．０；１５．５）、１１．３４°（１９．５；２２．０）、１２．４４°（５８．８；５８．５）、１２．９０°（５．８；６．７）、１３．７３°（２１．４；２４．３）、１４.２４°（７５．１；８２．９）、１５.４７°（２９．８；３３．４）、１６.２４°（１１．４；１４．６）、１６．８４°（２２．６；１９．２）、１７．３６°（１６．５；１４．７）、１７．６８°（５７．２；６８．０）、１８．６０°（３２．０；２８．５）、１９．４８°（５９．４；６５．０）、２０．３０°（１００．０；１００．０）、２１．１６°（１５．４；１２．６）、２２．０９°（９９．１；８４．４）、２２．５９°（７３．２；７７．６）、２３．０６°（４２．４；３７．２）、２４．１０°（１９．９；１６．８）、２４．６８°（４３．５；４６．１）、２５．３３°（３１．８；３３．５）、２５．８６°（４２．６；３５．７）、２６．６９°（５９．４；６７．７）、２６．８９°（２０．５；１８．８）。
【００７６】
得られた結晶Ａ２の融点は２２１℃、純度は９９．６％、嵩密度は０．８ｇ／ｍｌであり、加熱溶融状態の試料（無色透明）の色相（ＡＰＨＡ）は１０７であり、残存する溶媒量は、０．１質量％以下であった。
【００７７】
実施例５：結晶多形体Ａ３
実施例１において、６００ｇの１，４−ジオキサン−メタノール混合溶媒（１，４−ジオキサン／メタノール（質量比）＝５０／５０）に代えて、８００ｇのメチルエチルケトン（ＭＥＫ）を用いる以外は、実施例１と同様にしてＢＮＥＦの結晶Ａ３を７４ｇ（収率５５％）得た。
【００７８】
得られた結晶Ａ３の粉末Ｘ線回折パターンを図５に示す。
【００７９】
Ｘ線回折ピーク（括弧内は、相対積分強度；相対ピーク高さを示す）：回折角度２θ＝７．６０°（１１．６；１１．５）、８．７９°（１８．７；１７．４）、１１．０７°（２７．５；２３．５）、１１．３５°（２５．２；２４．６）、１２．４４°（５９．１；５７．３）、１２．９０°（８．７；９．０）、１３．７２°（１２．５；１３．８）、１４．２４°（４５．８；４７．７）、１５．４７°（３５．０；３７．６）、１６．２５°（１０．１；１２．５）、１６．８２°（２２．１；２２．２）、１７．３５°（２２．１；１７．６）、１７．６６°（４０．０；４３．７）、１８．５４°（２９．０；２５．８）、１８．６７°（１２．５；２０．３）、１９．４７°（４１．７；４６．２）、２０．２９°（１００．０；１００．０）、２１．２７°（１９．１；１１．５）、２２．０９°（６２．０；４９．２）、２２．３０°（１１．４；１８．４）、２２．５７°（６９．０；８０．４）、２３．０５°（４８．８；４２．４）、２３．８９°（１０．９；１２．４）、２４．６６°（２５．４；２８．１）、２５．３２°（２６．４；２８．３）、２５．８６°（４７．８；３８．７）、２６．６９°（３２．８；３９．２）、２６．８８°（１６．８；１６．１）。
【００８０】
得られた結晶Ａ３の融点は２２０℃、純度は９９．７％、嵩密度は０．７ｇ／ｍｌであり、加熱溶融状態の試料（やや淡黄色）の色相（ＡＰＨＡ）は１６３であり、残存する溶媒量は、０．１質量％以下であった。
【００８１】
実施例６：結晶多形体Ａ４
実施例１において、６００ｇの１，４−ジオキサン−メタノール混合溶媒（１，４−ジオキサン／メタノール（質量比）＝５０／５０）に代えて、１０００ｇのアセトンを用いて残渣を５５℃に加熱して溶解させ、得られた溶液からアセトン４００ｇを減圧留去後、１０℃に冷却すること以外は、実施例１と同様にしてＢＮＥＦの結晶Ａ４を６７ｇ（収率５０％）得た。
【００８２】
得られた結晶Ａ４の粉末Ｘ線回折パターンを図６に示す。
【００８３】
Ｘ線回折ピーク（括弧内は、相対積分強度；相対ピーク高さを示す）：回折角度２θ＝７．６１°（１０．７；１０．３）、８．８０°（１７．５；１７．２）、１１．０９°（１９．６；１７．４）、１１．３６°（１９．４；２１．１）、１２．４５°（６１．１；６３．０）、１２．９０°（６．６；７．５）、１３．７４°（１２．０；１４．６）、１４．２５°（５１．５；５５．７）、１５．４９°（２７．８；３１．６）、１６．２７°（９．２；１２．８）、１６．８３°（１８．０；１８．８）、１７．３７°（１９．３；１４．６）、１７．６７°（４１．６；４５．５）、１８．５４°（１２．３；１１．０）、１８．６４°（２５．２；２９．０）、１９．４９°（４５．８；５０．４）、２０．３２°（１００．０；１００．０）、２１．１７°（１１．６；１３．９）、２２．１２°（５１．４；４９．３）、２２．２７°（２５．４；２０．５）、２２．５９°（５７．９；７４．２）、２３．０９°（４３．２；３４．９）、２３．９１°（９．９；１１．０）、２４．７０°（２６．８；２９．２）、２５．３５°（２３．３；２６．６）、２５．８７°（４０．３；３３．３）、２６．７０°（３３．８；４２．７）、２６．９１°（１２．５；１３．４）。
【００８４】
得られた結晶Ａ４の融点は２２０℃、純度は９９．５％、嵩密度は０．４ｇ／ｍｌであり、加熱溶融状態の試料（淡黄色）の色相（ＡＰＨＡ）は１４１であり、残存する溶媒量は、０．１質量％以下であった。
【００８５】
実施例７：結晶多形体Ａ５
実施例１において、６００ｇの１，４−ジオキサン−メタノール混合溶媒（１，４−ジオキサン／メタノール（質量比）＝５０／５０）に代えて、６００ｇのメチルイソブチルケトン（ＭＩＢＫ）−トルエン混合溶媒（ＭＩＢＫ／トルエン（質量比）＝７５／２５、以下MIBK−トルエンと称する場合がある）を用いること以外は、実施例１と同様にしてＢＮＥＦの結晶Ａ５を１０５ｇ（収率７８％）得た。
【００８６】
得られた結晶Ａ５の粉末Ｘ線回折パターンを図７に示す。
【００８７】
Ｘ線回折ピーク（括弧内は、相対積分強度；相対ピーク高さを示す）：回折角度２θ＝６．４７°（９．９；１６．０）、７．６１°（３３．５；５４．８）、８．２５°（３．６；３．５）、８．８０°（１３．９；１４．９）、９．８７°（６．５；８．５）、１１．１０°（２０．８；１９．３）、１１．３８°（１３．１；１６．３）、１２．４５°（４５．３；５２．３）、１２．９５°（２０．１；２２．９）、１３．７６°（２８．３；２８．０）、１４．２８°（４１．２；５４．０）、１５．４８°（１７．５；２４．４）、１６．４２°（７．７；１３．４）、１６．８５°（１４．２；１８．０）、１７．３８°（６．８；１２．６）、１７．６９°（２９．１；３８．３）、１８．５５°（２６．８；２５．７）、１９．５１°（４５．６；５１．３）、１９．８１°（３４．５；２９．４）、２０．３１°（１００．０；１００．０）、２１．１６°（５．９；１０．８）、２２．１２°（５６．７；５６．１）、２２．２９°（１８．５；２６．０）、２２．５９°（６３．１；８３．１）、２３．０１°（１７．１；１７．３）、２３．１１°（１８．０；３１．２）、２４．１４°（３０．９；２６．６）、２４．６７°（２８．６；３３．５）、２５．３５°（２４．０；２８．７）、２５．８７°（２７．６；２７．０）、２６．３６°（１７．０；１４．５）、２６．７２°（４５．３；５９．１）。
【００８８】
得られた結晶Ａ５の融点２１６℃、純度は９９．３％、嵩密度は０．４ｇ／ｍｌであり、加熱溶融状態の試料（淡黄色）の色相（ＡＰＨＡ）は１８２であり、残存する溶媒量は、０．１質量％以下であった。
【００８９】
比較例１及び実施例１〜７で得られた多形体の特性を表２に示す。
【００９０】
【表２】
2019172667.tif 000003
【００９１】
表２から、結晶多形体Ａ１〜５は、融点が高く、高純度で残留溶媒も少ない。また、高温下で加熱溶融した状態での着色も少ない。多形体Ｂ１も同様に、高純度で残留溶媒が少なく、高温下で加熱溶融した状態での着色も少ない。しかも、高い嵩密度を有する。なお、多形体Ｂ１は、結晶Ｃに比べて残留溶媒が少なく、高い嵩密度を有する。
【産業上の利用可能性】
【００９２】
本発明の多形体は、着色が少なく、純度も高く、残存する溶媒量も少ない。そのため、工業製品、有機合成、樹脂合成の原料などとして好適に使用できる。また、本発明の多形体は、ビス（ヒドロキシナフチル）フルオレン骨格を有するため、種々の特性（光学特性、耐熱性、耐水性、耐湿性、耐薬品性、電気特性、機械特性、寸法安定性など）に優れている。そのため、本発明の多形体は、樹脂原料や樹脂硬化剤などとして好適に用いることができる。特に、本発明の多形体を、熱硬化性樹脂［エポキシ樹脂（又はその硬化剤）や、アクリル系樹脂（多官能性（メタ）アクリレートなど）など］、熱可塑性樹脂（ポリエステル樹脂、ポリウレタン樹脂など）に適用すると、高耐熱性、高架橋性、高屈折率、高透明性、低線膨張率などの優れた特性を効率よく付与できる。前記エポキシ樹脂は、上記のような特性が要求される用途、例えば、半導体封止剤、電装基板などとして好適である。また、前記アクリル系樹脂は、光学材料用途、例えば、光学用オーバーコート剤、ハードコート剤、反射防止膜、眼鏡レンズ、光ファイバー、光導波路、ホログラムなどに有用である。また、前記熱可塑性樹脂は、光学部材、耐熱部材などでの成形材料などとして利用できる。
【図１】
2019172667.tif 000004
【図２】
2019172667.tif 000005
【図３】
2019172667.tif 000006
【図４】
2019172667.tif 000007
【図５】
2019172667.tif 000008
【図６】
2019172667.tif 000009
【図７】
2019172667.tif 000010